АНТИКОРРОЗИОННАЯ ИЗОЛЯЦИОННАЯ ЛЕНТА

Полезная модель относится к области строительства и ремонта магистральных нефтепроводов, нефтепродуктопроводов, газопроводов.
Известны различные антикоррозионные изоляционные покрытия, предназначенные для зашиты от коррозии наружной поверхности стальных подземных нефтегазопроводов, продуктопроводов и водопроводов с температурой транспортируемого продукта до +40 град.С.
К таким покрытиям относится, например, антикоррозионная изоляционная лента по ТУ 39-1399-94, имеющая основу из полимерной пленки, адгезионный защитный слой из битумной мастики и антиадгезивный слой (антиадгезив), выполненный из минерального порошка, например, талька.
Недостатком такой ленты является то, что она имеет низкую адгезию, и, кроме того, в процессе ее хранения и транспортировки битумная мастика переходит на обратную сторону основы, в результате чего происходит склеивание рулона ленты.
Известна, например, антикоррозионная изоляционная лента по Свидетельству РФ на полезную модель N 10830, F 16 L 59/10, 1999, имеющая основу из полимерной пленки, адгезионный слой из нефтеполимера Асмол толщиной 1,0...1,5 мм и антиадгезив из ламинированной, например, силиконизированной бумаги, не допускающей склеивания витков изоляционной ленты в рулоне.
Такая антикоррозионная изоляционная лента, хотя и позволяет обеспечивать хорошие условия хранения, транспортировки и нанесения покрытия, однако, эффективность ее использования для изоляции магистральных трубопроводов довольно низкая, поскольку уровень адгезии такой ленты к металлу и в нахлесте не удовлетворяет требованиям ГОСТ Р 51164-98.
Наиболее близким решением к заявляемому решению по технической сущности и по достигаемому результату от его использования является антикоррозионная изоляционная лента по Свидетельству РФ на полезную модель N 21232, F 16 L 59/10, 2001, имеющая основу из полимерной полимерной пленки, адгезионный слой и антиадгезив, причем основа выполнена толщиной 0,4...1,2 мм, например, из ПВХ или полиэтилена, адгезионный слой выполнен толщиной 0,3...2,6 мм из битумно-полимерной мастики БИТЭП (по ТУ 5775 003-48097807-00), а антиадгезив выполнен толщиной 8...200 мкм, например, из силиконизированной лавсановой или полипропиленовой пленки или из силиконизированной бумаги, причем ширина антиадгезива должна превышать ширину основы из полимерной пленки на 50 мм.
Такая антикоррозионная изоляционная лента, хотя и позволяет обеспечивать хорошие условия хранения, транспортировки и нанесения покрытия, высокое качество покрытия, а также позволяет обеспечивать ее применение при температурах от +40 до -15 градусов С, однако, при некоторых применениях, например, при использовании на газо- и продуктопроводах с температурой прокачиваемого газа или другого продукта до +60 градусов С происходит расплавление и отекание адгезионного слоя, что, в свою очередь, приводит к ухудшению изоляции трубопровода. Кроме этого, при некоторых применениях, например, при нанесении такой ленты на трубопроводы при повышенной температуре окружающей среды (свыше 35 град.С) ухудшаются условия работы антиадгезива, что в свою очередь приводит к ухудшению условий работы изоляционной машины из-за появления эффекта несанкционированного прилипания элементов ленты к рабочим частям машины.
Задачей, на решение которой направлено заявляемая полезная модель, является существенное повышение эффективности защиты трубопроводов
путем повышения качества изоляционного покрытия, а также за счет повышения надежности работы изоляционной машины.
Данная задача решается с помощью технического результата от использования предлагаемой полезной модели, заключающегося в расширении арсенала уже имеющихся технических средств определенного назначения, позволяющих, во-первых, обеспечить высокое качество изоляционной ленты путем обеспечения равномерного по толщине адгезионного (мастичного) слоя по всему диаметру изолируемой трубы за счет исключения размягчения адгезионного слоя и, во-вторых, обеспечить снижение усилия на механизм смотки антиадгезива изоляционной машины при высокой температуре окружающей среды.
Указанный результат достигается тем, что в известной антикоррозионной изоляционной ленте, состоящей из основы, выполненной из полимерной пленки, адгезионного слоя и антиадгезива, адгезионный слой выполнен из мастики "БИТЭП-ГАЗ" по ТУ 5775-005-48097-807-2004 с толщиной адгезионного слоя от 0,5 до 3,5 мм, антиадгезив состоит из двух слоев - наружного, выполненного из полимерной пленки толщиной от 20 до 35 мкм, и внутреннего, выполненного из силикона толщиной от 1 до 5 мкм и размещенного между наружным слоем антиадгезива и наружной поверхностью адгезионного слоя.
Выполнение адгезиониого слоя предлагаемой антикоррозионной изоляционной ленты из особой термостойкой мастики, а также новое выполнение антиадгезива, т.е. особое сочетание материалов, конструктивных особенностей, а также особое соотношение параметров элементов ленты позволяют существенно повысить эффективность ее использования прежде всего в специфических условиях изолирования и эксплуатации трубопроводов при высокой температуре окружающей среды.
Предлагаемое решение пояснено чертежом, на котором изображена предлагаемая антикоррозионная изоляционная лента в разрезе.
Предлагаемая антикоррозионная изоляционная лента имеет основу 1, выполненную из полимерной пленки, например, из ПВХ или полиэтилена, толщиной 0,2...1,5 мм, адгезионный слой 2, выполненный толщиной от 0,5 до 3,5 мм из термостойкой мастики "БИТЭП-ГАЗ" по ТУ 5775-005-48097-807-2004, и антиадгезив, состоящий из двух слоев - наружного 3, выполненного из полимерной пленки толщиной от 20 до 35 мкм, и внутреннего 4, выполненного из силикона толщиной от 1 до 5 мкм и размещенного между наружным слоем антиадгезива 3 и наружной поверхностью адгезионного слоя 2.
Заявляемая антикоррозионная изоляционная лента хранится, транспортируется, наносится на трубопровод с помощью любой изолировочной машины или вручную и эксплуатируется обычным образом без применения каких-либо дополнительных мер или специальных приспособлений.
Использование предлагаемой полезной модели позволяет:
1. Существенно повысить эффективность использования антикоррозионной изоляционной ленты (а, следовательно, и защищаемого ею трубопровода) при изоляции и эксплуатации трубопроводов при высокой температуре окружающей среды путем повышения качества изоляционного покрытия за счет обеспечения равномерного по толщине адгезионного (мастичного) слоя по всему диаметру изолируемой трубы.
2. Значительно повысить надежность работы изоляционной машины при высокой температуре окружающей среды путем обеспечения снижения усилия на механизм смотки антиадгезива изоляционной машины.